6 그램 의 알루미늄 금속 분말 ( 유압 프레스 에서 펠릿 화 되 고 20 / 40 메 쉬 로 체질 된 ) 을 3 / 8 인치 OD 튜브 형 의 반응기 에 충전 하 였 다 . 반응기 는 충 진 된 알루미늄 금속 이 전기 적 으로 가열 된 노 ( furnace ) 에서 3 개 의 구역 중 등온 구역 에 존재 하 도록 장치 ( unit ) 에 연결 된다 . 시간 당 5 밀리미터 의 건조 n - 헵탄 유동 이 시작 되 었 다 . 이후 , 300 sccm 의 수소 유동 이 시작 되 었 다 . 배압 조절기 를 사용 하 여 장치 의 압력 을 500 psig 로 상승 시켰 다 . 이후 , 반응기 를 100 ℃ 의 설정 온도 까지 천천히 가열 하 였 다 . 사용 된 이온 성 액체 촉매 의 흐름 은 시간 당 90 그램 으로 시작 되 었 다 ( 실행 시작 시간 ) . 4 . 5 시간 의 실행 시간 에서 , 이온 성 액체 가 배압 조절기 를 통해 유동 하 기 시작 하 였 다 . 6 . 6 시간 의 실행 시간 에서 , 이온 성 액체 촉매 유속 은 시간 당 19 . 5 그램 으로 감소 하 였 다 . 8 . 5 시간 실행 시간 에서 , 이온 성 액체 촉매 유속 은 시간 당 10 . 7 그램 으로 감소 되 었 다 . 32 . 8 시간 에서 이온 성 액체 펌프 의 작동 을 하룻밤 동안 멈추 었 다 . 생성물 병 은 신선 한 새로운 병 으로 교체 하 고 , 아침 에 이온 성 액체 펌프 를 다시 작동 시켰 다 . 이온 성 액체 펌프 를 60 . 2 실행 시간 에서 멈추 고 아침 에 다시 작동 시켰 다 . 63 . 2 실행 시간 에서 , 이온 성 액체 촉매 와 탄화수소 를 함유 하 는 생성물 병 을 신선 한 새로운 병 으로 교체 하 였 다 . 작동 은 총 87 . 3 시간 의 실행 시간 동안 계속 되 었 다 .